(57)【要約】  【課題】  半導体ウェハ表面の簡便な平坦化法を提供すること。  【解決手段】  深さ１μｍ、幅１．５μｍの溝を３μｍ周期で形成した３インチの半導体ウェハ１の表面に、ポジ型レジストを２μｍ厚で形成した有機膜２上に、ヘプタデカトリフルオロデシルトリメトキシシランで表面処理された加圧板３を載置し、温度１００℃、圧力２０ｋｇ／ｃｍ２にて３０秒間加圧処理を行い、加圧板３を有機膜２表面から剥がして調製された半導体ウェハの表面は、凹凸が大幅に低減され、平坦化される。  【選択図】  図１
2005216961.tif 000002
【特許請求の範囲】
【請求項１】
半導体ウェハの凹凸面に有機膜を形成し、
形成された前記有機膜の表面を、平坦面を有する加圧板により、当該有機膜を構成する材料のガラス転移温度以上の温度で加熱押圧することを特徴とする半導体表面の平坦化方法。
【請求項２】
前記加熱押圧の温度が、前記有機膜を構成する材料の融点以下であることを特徴とする請求項１記載の半導体表面の平坦化方法。
【請求項３】
前記加圧板の前記平坦面に、離型性が付与される表面処理が施されていることを特徴とする請求項１記載の半導体表面の平坦化方法。
【請求項４】
前記表面処理は、前記平坦面にフルオロアルキル基含有シラン化合物を附着させることを特徴とする請求項３記載の半導体表面の平坦化方法。
【請求項５】
前記有機膜は、フォトレジスト又は有機層間絶縁材料を含有することを特徴とする請求項１記載の半導体表面の平坦化方法。
【請求項６】
半導体ウェハの凹凸面に有機膜を形成する工程と、
形成された前記有機膜の表面を、離型性処理が施された平坦面を有する加圧板により、当該有機膜を構成する材料のガラス転移温度以上の温度で加熱押圧し、平坦化する工程と、
を有することを特徴とする半導体ウェハの製造方法。
【発明の詳細な説明】
【技術分野】
【０００１】
本発明は、半導体表面の平坦化方法等に関し、より詳しくは、表面に凹凸形状を有する半導体表面の平坦化法等に関する。
【背景技術】
【０００２】
ＬＳＩの製造においては、シリコンに代表される半導体の表面に設けられる各種回路部品に対応した凹凸形状が形成される。近年、ＬＳＩの高密度化に伴い、このような半導体表面に存在する凹凸形状が、その上に塗布されるフォトレジストの表面にも凹凸形状をもたらし、このことがレジスト露光時の解像度を低下させる原因となると考えられている。
このようなシリコンウェハ表面の凹凸形状を除去する方法としては、例えば、ウェハ表面をメカノケミカルポリッシング（ＭＰＣ）法を用いた精密研磨により、表面を平坦化する方法が実用化されている（特許文献１、特許文献２、特許文献３、特許文献４参照）。
【０００３】
【特許文献１】特開平０５−１９８５７２号公報
【特許文献２】特開平０８−０９９２６４号公報
【特許文献３】特開平０５−０２１４１２号公報
【特許文献４】特開平０６−０８４９０２号公報
【発明の開示】
【発明が解決しようとする課題】
【０００４】
ところで、ＭＰＣ法によれば、通常、シリカ微粉末等の研磨剤とアルカリ溶液とを用いてウェハ表面を研磨することにより、ウェハ表面には微視的に多くの凹凸部が残存することが知られている。そのため、例えば、特許文献３に記載された方法では、シリカ微粉末等の研磨剤とアルカリ溶液とを用いてウェハ表面を研磨した後、さらに、表面に残る凸部を希フッ酸水溶液を用いて選択的に酸化させて除去する工程が必要とされている。また、特許文献４に記載された方法では、半導体基板上に層間絶縁膜を形成する工程が採用されている。このように、ＭＰＣ法による半導体表面を研磨する方法では、プロセスの最適化に工夫を要し、かつ加工後にウェハ表面の洗浄の工程が必要とされる等、製造上の問題が大きい。
【０００５】
本発明は、このような半導体表面の平坦化方法における技術的課題を解決すべくなされたものである。即ち、本発明の目的は、半導体ウェハ表面の簡便な平坦化法を提供することにある。
【課題を解決するための手段】
【０００６】
かかる課題を解決すべく、本発明が適用される半導体表面の平坦化方法は、半導体ウェハの凹凸面に有機膜を形成し、形成された有機膜の表面を、平坦面を有する加圧板により、有機膜を構成する材料のガラス転移温度以上の温度で加熱押圧することを特徴とするものである。本発明の平坦化方法によれば、半導体ウェハの表面を容易に平坦化することができる。加熱押圧の温度は、有機膜を構成する材料の融点以下であることが好ましい。
本発明が適用される半導体表面の平坦化方法において、加圧板の平坦面に、離型性が付与される表面処理が施されていることを特徴とすれば、半導体ウェハ表面に形成された有機膜を変形させることなく、容易に加圧板を有機膜から剥がすことができる。表面処理は、平坦面にフルオロアルキル基含有シラン化合物を附着させることが好ましい。また、有機膜は、フォトレジスト又は有機層間絶縁材料を含有することが好ましい。
【０００７】
一方、本発明は、半導体ウェハの凹凸面に有機膜を形成する工程と、形成された有機膜の表面を、離型性処理が施された平坦面を有する加圧板により、有機膜を構成する材料のガラス転移温度以上の温度で加熱押圧し、平坦化する工程と、を有することを特徴とする半導体ウェハの製造方法として把握される。
【発明の効果】
【０００８】
かくして本発明によれば、平坦表面を有する半導体を容易に且つ低コストで製造することができる。
【発明を実施するための最良の形態】
【０００９】
以下、本発明を実施するための最良の形態（以下、実施の形態という）について、図に基づき説明する。
図１は、本実施の形態が適用される半導体表面の平坦化方法を説明する図である。図１（ａ）は、凹凸を有する半導体ウェハ表面に有機膜が塗布された状態であり、図１（ｂ）は、加圧板が押圧される状態であり、図１（ｃ）は、半導体ウェハ表面が平坦化された状態である。先ず、図１（ａ）示すように、凹凸形状が形成された半導体ウェハ１の表面に、フォトレジスト溶液等が塗布され、その後、所定の温度条件下で乾燥されることにより、有機膜２が形成される。半導体ウェハ１の表面には、フォトリソグラフ及びウェットエッチング等が施されることにより、所定の深さと幅の複数の溝からなる凹凸形状が形成されている。有機膜２の表面には、半導体ウェハ１の表面形状によるもの、または、有機膜２を成膜する際の諸条件を原因とする凹凸形状が生じている。有機膜２の厚さは特に限定されないが、通常、０．５μｍ〜５μｍである。半導体ウェハ１の表面に塗布されたフォトレジスト溶液等を乾燥させる条件は特に限定されないが、通常、１００℃〜１５０℃である。
【００１０】
有機膜２が形成される材料としては、フォトレジスト及び層間絶縁材料等が挙げられる。フォトレジストとしては、従来知られている各種の感放射線性の組成物が使用できる。例えば、ポジ型フォトレジスト組成物としては、１、２−キノンジアジド化合物とアルカリ可溶性樹脂を有機溶媒に溶解してなるもの、光照射により発生する酸又は塩基により解重合、又は保護基が分解脱離して、感放射線性の性能を発現する化学増幅型ポジ型フォトレジス組成物等が挙げられる。
【００１１】
フォトレジスト組成物は通常、有機溶媒を含有する。有機溶媒としては、例えば、トルエン、キシレン等の芳香族炭化水素；酢酸エチル等の酢酸エステル；エチルセロソルブ等の、モノ又はジエチレングリコールのモノ又はジアルキルエーテル；プロピレングリコールモノメチルエーテル等の、モノ又はジプロピレングリコールのモノ又はジアルキルエーテル；プロピレングリコールモノメチルエーテルアセテート等のアルキルセロソルブカルボン酸エステル；炭酸エチレン、γ−ブチロラクトン等のエステル；メチルエチルケトン、２−ヘプタノン、シクロペンタノン等のケトン；乳酸エチル、３−メトキシプロピオン酸メチル、ピルビン酸エチル等のヒドロキシ、アルコキシ又はオキシアルキルカルボン酸アルキル等が挙げられる。尚、これらのフォトレジスト組成物は、必要に応じて、塗布性改良のための界面活性剤や感度向上のための増感剤等を含有することもできる。
【００１２】
層間絶縁材料としては、熱可塑性樹脂、熱硬化性樹脂、熱硬化性樹脂の一部を感光化した樹脂またはこれらの複合樹脂を使用することができる。
熱可塑性樹脂としては、ポリエーテルスルフォン（ＰＥＳ）、ポリスルフォン（ＰＳＦ）、ポリフェニレンスルフォン（ＰＰＳ）、ポリフェニレンサルファイド（ＰＰＥＳ）、ポリフェニルエーテル（ＰＰＥ）、ポリエーテルイミド（ＰＩ）、フッ素樹脂等が挙げられる。
熱硬化性樹脂としては、例えば、エポキシ樹脂、フェノール樹脂、ポリイミド樹脂等が挙げられる。感光化した樹脂としては、メタクリル酸やアクリル酸等と熱硬化基をアクリル化反応させたものが挙げられる。エポキシ樹脂としては、フェノールノボラック型、クレゾールノボラック型等のノボラック型エポキシ樹脂、ジシクロペンタジエン変成した脂環式エポキシ樹脂等を使用することができる。なかでも、ポリイミド前駆体であるポリアミド酸を加熱処理することによって得られるポリイミド樹脂が好ましい。
有機膜２の形成方法としては、特に限定されないが、通常、キャスト法、スピンコート法、浸漬法等一般に行われている湿式成膜法が挙げられる。なかでも、量産性、コスト面からスピンコート法が好ましい。
【００１３】
次に、図１（ｂ）に示すように、平坦面を有する加圧板３が有機膜２の表面に載置され、所定の圧力及び所定の加熱条件下で有機膜２が加圧される。加圧板３を形成する材料としては、特に限定されないが、例えば、金属、セラミック、耐熱性樹脂等が挙げられる。加圧の条件としては、特に限定されないが、通常、５ｋｇ／ｃｍ２〜５０ｋｇ／ｃｍ２であり、加熱条件は、通常、５０℃〜２００℃である。特に、加圧される有機膜２に熱流動を生じさせるため、加熱条件の温度は有機膜２を構成する有機材料のガラス転移温度以上とすることが好ましい。また、加圧処理により、有機膜２が融解又は凝固等により体積変化を生じること、さらに、有機膜２の表面に凹凸が発生しクラックが生じること等を防ぐため、加熱条件の温度は、有機膜２を構成する有機材料の溶融温度以下とすることが好ましい。
【００１４】
次に、図１（ｃ）に示すように、加圧板３を有機膜２の表面から剥がし、有機膜２の表面が平坦化される。
ここで、加圧板３の表面に予め離型性が付与される表面処理を施しておくことにより、有機膜２と加圧板３とを剥がす際に、有機膜２を変形させることなく、容易に加圧板３を剥がすことができる。加圧板３に離型性を付与するための表面処理の方法としては、特に限定されないが、例えば、フルオロアルキル基含有シラン化合物を用いて、加圧板３の表面を処理する方法が挙げられる。
【００１５】
フルオロアルキル基含有のシラン化合物としては、フルオロアルキル基を含有し、かつアルコキシル基、アシロキシ基、または塩素基を含有するシラン化合物を好ましく使用することができる。このような化合物の具体例としては、例えば、Ｃ６Ｆ１３ＣＨ２ＣＨ２Ｓｉ（ＯＣＨ３）３、Ｃ７Ｆ１５ＣＨ２ＣＨ２Ｓｉ（ＯＣＨ３）３、Ｃ８Ｆ１７ＣＨ２ＣＨ２Ｓｉ（ＯＣＨ３）３、Ｃ９Ｆ１９ＣＨ２ＣＨ２Ｓｉ（ＯＣＨ３）３、Ｃ１０Ｆ２１ＣＨ２ＣＨ２Ｓｉ（ＯＣＨ３）３、Ｃ６Ｆ１３ＣＨ２ＣＨ２ＳｉＣｌ３、Ｃ７Ｆ１５ＣＨ２ＣＨ２ＳｉＣｌ３、Ｃ８Ｆ１７ＣＨ２ＣＨ２ＳｉＣｌ３、Ｃ９Ｆ１９ＣＨ２ＣＨ２ＳｉＣｌ３、Ｃ１０Ｆ２１ＣＨ２ＣＨ２ＳｉＣｌ３、Ｃ８Ｆ１７ＣＨ２ＣＨ２Ｓｉ（ＯＣ２Ｈ５）３、Ｃ８Ｆ１７ＣＨ２ＣＨ２Ｓｉ（ＯＣＯＣＨ３）３等が挙げられる。
これらの中では、Ｃ８Ｆ１７ＣＨ２ＣＨ２Ｓｉ（ＯＣＨ３）３（ヘプタデカフルオロデシルトリメトキシシラン）が好ましい。
【００１６】
フルオロアルキル基含有シラン化合物を用いて、加圧板３の表面を処理する方法は特に限定されないが、通常、綿布、紙、スポンジ等を用いてフルオロアルキル基含有シラン化合物の溶液を塗布する方法、ディップコーティング法、フローコーティング法、カーテンコーティング法、スピンコーティング法、スプレーコーティング法、バーコーティング法、ロールコーティング法、刷毛塗りコーティング法等の方法が挙げられる。フルオロアルキル基含有シラン化合物を加圧板３の表面に塗布した後、室温で１０秒〜１０分間乾燥して溶媒を蒸散させることが好ましい。尚、フルオロアルキル基含有シラン化合物と加圧板３の表面との結合を高めるために、２００℃以下程度の加熱処理を行ってもよい。
【実施例】
【００１７】
以下に実施例に基づき、本実施の形態をさらに具体的に説明する。尚、本実施の形態は、実施例に限定されない。
（実施例１）
半導体ウェハとして３インチシリコンウェハを用い、表面にフォトリソグラフとウェットエッチングにより深さ１μｍ、幅１．５μｍの溝を３μｍ周期で形成したものを試料として実験を行った。加圧板としては、シリコンウェハ表面にヘプタデカトリフルオロデシルトリメトキシシラン（信越化学株式会社製：ＫＢＭ７８０３）を焼き付けたものを使用した。
半導体ウェハ表面にポジ型レジスト（クラリアント社製：ＭＰ−１８００）を２μｍ厚で形成した後、全体を減圧し、続いて、ポジ型レジスト膜の表面に加圧板を載置し、温度１００℃、圧力２０ｋｇ／ｃｍ２にて３０秒間加圧処理を行った。次いで、圧力を常圧に戻した後、半導体ウェハの温度を室温に戻し、加圧板を有機膜表面より剥がした。
このように調製した半導体ウェハ表面の平坦性を、光学干渉計を用いて測定した。加圧板を用いて平坦化処理が施される前の半導体ウェハ表面には、０．５μｍの凹凸が残っているのに対し、平坦化処理が施された後では凹凸が０．１μｍ以下に減少した。尚、この工程により平坦化されたフォトレジストは、通常の手法により、露光・現像が可能であることが確認された。
【００１８】
（実施例２）
実施例１において使用したものと同様な半導体ウェハを用い、この半導体ウェハの表面に層間絶縁膜であるポリイミドを塗布し、実施例１と同様な条件により、平坦化処理を行った。ポリイミドが塗布された半導体ウェハの表面が１μｍの凹凸を有するのに対し、平坦化処理が施された後は、凹凸が０．１μｍ以下に減少した。尚、このポリイミドは、平坦化処理の後に、ポストキュアを行うことにより、架橋による高耐熱性が得られることが確認された。
【図面の簡単な説明】
【００１９】
【図１】半導体表面の平坦化方法を説明する図である。図１（ａ）は、凹凸を有する半導体ウェハ表面に有機膜が塗布された状態であり、図１（ｂ）は、加圧板が押圧される状態であり、図１（ｃ）は、半導体ウェハ表面が平坦化された状態である。
【符号の説明】
【００２０】
１…半導体ウェハ、２…有機膜、３…加圧板
【図１】
2005216961.tif 000003